(57)【要約】本発明はポリマー繊維の表面機能化に関する。表面生体機能化は、細胞付着、細胞増殖および細胞機能にとって重要な生体機能リガンドおよび／または細胞成長因子の共有結合によって達成される。生体機能繊維は、三次元足場に作製することができる。本明細書に記載のポリマー繊維は、生物分解性または非生物分解性の生体適合性ポリマーからなる。本特許は、生物分解性繊維加工用の一連の新規な生物分解性ポリホスホルアミダートについても記載する。非生物分解性機能繊維からなる足場は、体外細胞培養（例えば、生体外細胞膨張）に使用することが可能であり、生物分解性機能繊維は、組織再生用足場に作製することができる。
2004529740.tif 000002
【特許請求の範囲】
【請求項１】
ポリマーに結合された生体分子を備えた生体機能繊維であって、上記ポリマーは、上記生体分子を付着させる１つまたは複数の反応基を備えている生体機能繊維。
【請求項２】
上記ポリマーに結合された２種類以上の異なる生体分子を備えている請求項１記載の生体機能繊維。
【請求項３】
上記ポリマーは生物分解性または非生物分解性である請求項１記載の生体機能繊維。
【請求項４】
上記ポリマーは、ポリホスホエステル、ポリエステル、ポリエチレン、ポリメタクリル、ポリアクリル、ポリスルホン、ポリウレタンまたはナイロンからなる請求項１記載の生体機能繊維。
【請求項５】
上記ポリマーは複数のポリホスホルアミダートからなる請求項１記載の生体機能繊維。
【請求項６】
上記反応基は、カルボキシル基、水酸基、アミノ基およびポリアクリル酸基から選択される請求項１記載の生体機能繊維。
【請求項７】
上記生体分子およびポリマーは、共有結合によって結合されている請求項１記載の生体機能繊維。
【請求項８】
上記生体分子とポリマーは、スペーサによって分離されている請求項１記載の生体機能繊維。
【請求項９】
上記スペーサは、長さが約２ないし５００オングストロームである請求項８記載の生体機能繊維。
【請求項１０】
上記生体分子は、アミノ酸配列、核酸、糖、オリゴ糖、炭水化物、脂質、脂肪酸またはそれらの組合せからなる請求項１記載の生体機能繊維。
【請求項１１】
上記生体分子は、細胞または組織の成長、生存、アポトージス、増殖、接着、分化、走化性、シグナル伝達または遺伝子発現を調節する請求項１記載の生体機能繊維。
【請求項１２】
上記生体分子は、受容体、リガンド、成長因子、生存因子、増殖因子、接着分子、分化因子、走化因子、またはシグナル伝達または遺伝子発現を調節する分子からなる請求項１記載の生体機能繊維。
【請求項１３】
上記生体分子は、コラーゲン、フィブロネクチン、細胞外マトリックス分子、ガラクトース、ガラクトサミン、肝細胞特有のクラスターリガンド、ＳＣＦ、Flt-3リガンド、ＴＰＯ、Ｇ−ＣＳＦ、ＧＭ−ＣＳＦ、IL-3、IL-6およびEpoから選択される請求項１記載の生体機能繊維。
【請求項１４】
生物活性を有する生体機能繊維を製造する方法であって、生体分子をポリマーに結合させることを含み、上記ポリマーは、上記生体分子を付着させる１つまたは複数の反応基を備えている方法。
【請求項１５】
上記ポリマーは生物分解性または非生物分解性である請求項１４記載の方法。
【請求項１６】
上記ポリマーは、ポリホスホエステル、ポリエステル、ポリエチレン、ポリメタクリル、ポリアクリル、ポリスルホン、ポリウレタンまたはナイロンからなる請求項１４記載の方法。
【請求項１７】
上記ポリマーは複数のポリホスホルアミダートからなる請求項１４記載の方法。
【請求項１８】
上記反応基は、カルボキシル基、水酸基、アミノ基およびポリアクリル酸基から選択される請求項１４記載の方法。
【請求項１９】
上記生体分子およびポリマーは、共有結合によって結合される請求項１４記載の方法。
【請求項２０】
上記生体分子とポリマーは、スペーサによって分離される請求項１４記載の方法。
【請求項２１】
上記スペーサは、長さが約２ないし５００オングストロームである請求項２０記載の方法。
【請求項２２】
上記生体分子は、２種類以上の異なる生体分子からなる請求項１４記載の方法。
【請求項２３】
上記生体分子は、アミノ酸配列、核酸、糖、オリゴ糖、炭水化物、脂質、脂肪酸またはそれらの組合せからなる請求項１４記載の方法。
【請求項２４】
上記生体分子は、細胞または組織の成長、生存、アポトージス、増殖、接着、分化、走化性、シグナル伝達または遺伝子発現を調節する請求項１４記載の方法。
【請求項２５】
上記生体分子は、受容体、リガンド、成長因子、生存因子、増殖因子、接着分子、分化因子、走化因子、またはシグナル伝達または遺伝子発現を調節する分子からなる請求項１４記載の方法。
【請求項２６】
上記生体分子は、コラーゲン、フィブロネクチン、細胞外マトリックス分子、ガラクトース、ガラクトサミン、肝細胞特有のクラスターリガンド、ＳＣＦ、Flt-3リガンド、ＴＰＯ、Ｇ−ＣＳＦ、ＧＭ−ＣＳＦ、IL-3、IL-6およびEpoから選択される請求項１２記載の方法。
【請求項２７】
編み合わされた、または織り合わされた請求項１記載の生体機能繊維２本以上から成る生体機能繊維の二次元または三次元構造。
【請求項２８】
少なくとも１本の繊維が別の繊維と異なる生体分子を有している請求項２７記載の三次元構造。
【請求項２９】
上記構造は、足場、管または房である請求項２７記載の三次元構造。
【請求項３０】
上記構造は、２つ以上の管または房である請求項２７記載の三次元構造。
【請求項３１】
上記構造は、体の一部または器官を模倣している請求項２７記載の三次元構造。
【請求項３２】
上記構造は、生体分子または細胞に対してほぼ不浸透性である請求項２７記載の三次元構造。
【請求項３３】
上記構造は、生体分子または細胞に対して多孔性である請求項２７記載の三次元構造。
【請求項３４】
上記構造の気孔率は均一または不均一である請求項３３記載の三次元構造。
【請求項３５】
上記構造の気孔率は、上記生体機能繊維の編込みまたは織込みパターンもしくは生物学的特性によって決まる請求項３３記載の三次元構造。
【請求項３６】
上記構造は、該構造の内部から外部への生体分子または細胞の浸透を可能にするよう構成されている請求項３３記載の三次元構造。
【請求項３７】
上記構造は、該構造の外部から内部への生体分子または細胞の浸透を可能にするよう構成されている請求項３３記載の三次元構造。
【請求項３８】
上記生体分子は、薬物、アミノ酸配列、核酸、糖、オリゴ糖、炭水化物、脂質、脂肪酸またはそれらの組合せからなる請求項３６または３７記載の三次元構造。
【請求項３９】
上記生体分子は徐放性配合物である請求項３３記載の三次元構造。
【請求項４０】
上記徐放性配合物はコロイド分散系である請求項３３記載の三次元構造。
【請求項４１】
上記徐放性配合物は微小球である請求項３３記載の三次元構造。
【請求項４２】
生体機能繊維の二次元または三次元構造を作製する方法であって、請求項１記載の生体機能繊維２本以上を編み合わせること、または織り合わせることを含む方法。
【請求項４３】
上記構造は、足場、管または房である請求項４２記載の方法。
【請求項４４】
上記構造は、２つ以上の管または房である請求項４２記載の方法。
【請求項４５】
上記構造は、生体分子または細胞に対してほぼ不浸透性である請求項４２記載の方法。
【請求項４６】
上記構造は、生体分子または細胞に対して多孔性である請求項４２記載の方法。
【請求項４７】
上記構造の気孔率は均一または不均一である請求項４６記載の方法。
【請求項４８】
上記構造の気孔率は、上記生体機能繊維の編込みまたは織込みパターンもしくは生物学的特性によって決まる請求項４６記載の方法。
【請求項４９】
請求項２７に記載の三次元構造を備えた細胞増殖用または細胞分化用生体反応器。
【請求項５０】
上記生体分子はパラクリン様に発現される請求項４９記載の生体反応器。
【請求項５１】
上記生体機能繊維は、細胞増殖または細胞分化を促す生体内三次元微小環境を模倣するよう編み合わせまたは織り合わせがなされている請求項４９記載の生体反応器。
【請求項５２】
生体分子を徐放対象に導入する方法であって、上記生体分子の上記対象への徐放を可能にする条件の下で上記生体分子を有する請求項２７記載の三次元構造を上記対象に移植することを含む方法。
【発明の詳細な説明】
【技術分野】
【０００１】
本発明は、概してポリマー繊維足場の表面機能化に関する。より具体的には、本発明は、細胞付着、細胞増殖および細胞機能にとって重要な生体機能リガンドおよび／または細胞成長因子を共有結合させる、ポリマー繊維の表面改質に関する。生体機能繊維は、三次元足場に構成される。本明細書に記載のポリマー繊維は、生物分解性または非生物分解性の生体適合性繊維からなる。非生物分解性機能繊維からなる足場は、体外細胞培養（例えば、生体外細胞膨張）用に使用され、生物分解性機能繊維は、組織再生用足場に作製される。
【背景技術】
【０００２】
全ての組織再生用途および生体外細胞膨張用途を首尾よく行うために重要なのは、有効な足場材料である。近年、有効な足場の設計では、特異基質の化学的性質と、基質表面形状と、三次元マクロ構造の設計を組み合わせることに主眼が置かれている。ポリマー足場は、高い気孔率、広い表面積、高い構造強度、および特異な三次元形状などの重要な複数の特性を有し、組織再生用途に有用でなければならない。
【０００３】
細胞付着用の大きな表面量を実現する高い気孔率、すなわち、高い表面容積比を有するポリマー足場を開発することは、最も盛んな研究課題のひとつである。ポリマーを加工して多孔性構造にするため、いくつかの技術が確立されている。これらの方法の大部分は、生物分解性ポリマー、ポリ乳酸（ＰＬＡ）、ポリグリコール酸（ＰＧＡ）およびそれらの重合体（ＰＬＧＡ）の族を基にしている。生物分解性多孔質発泡体を作製するために使用されている第１の方法は、微粒子浸出である。しかしながら、この方法は、多孔組織のミクロ構造と均一な気孔率に対する制御性が低い。この作製技術をスケールアップさせることが困難であることは、明らかな制約である（ミコス（Mikos）他、１９９３年；マ（Ma）他、１９９８年）。
【０００４】
近年、紡織技術を利用して、生物分解性織布または不織布が組織再生用足場として製造されている（マ（Ma）他、１９９５年）。繊維は、大きな表面積容積比をもたらすので、足場材料として望ましい。最初に研究された繊維足場は、ＰＧＡ縫合糸からなる不織成の網である。不織成ＰＧＡ繊維マトリックスは、繊維またはフィラメントを絡ませて等方性三次元マトリックス構造を形成し、高い空隙容量と８０％ないし９０％の範囲の一般的な気孔率で空間を残すことによって作成される。これらの繊維マトリックスは、細胞培養用途に必要な構造的安定性に欠けている。したがって、様々な形状の相互接続された繊維網状組織を組織再生用足場として作成するために、いくつかの繊維結合技術が開発されている（トムソン（Thomson）他、２０００年）。
【０００５】
不織布構成によれば、微粒子浸出によって形成される生物分解性発泡体と比べて、足場気孔率のよりすぐれた制御が実現されるとともに、製造工程がより再現しやすい。このような不織成網状足場は、膀胱（オーバーペニング（Oberpenning）他、１９９９年）、移植血管（ニクラソン（Niklason）他、１９９９年）、三葉心臓弁（ヘルストラップ（Hoerstrup）他、２０００年）、心臓移植片（リー（Li）他、２０００年）、骨格筋肉（サクセナ（Saxena）他、１９９９年）、軟骨（ノイマン（Naumann）他、１９９８年）等の複数の組織再生用途において十分な成功を収めている。にもかかわらず、現在利用可能な、ポリマー繊維（大部分は不織成網）を用いた足場構成には、まだいくつかの制約がある。
【０００６】
第１に、足場またはマトリックスを作製するのに使用される繊維の表面には、細胞付着、細胞増殖および細胞機能に必要な機能リガンドが不足している。ＰＧＡ繊維表面は、細胞付着や細胞成長にとって自然な基質ではない。上述のほとんどすべての研究において、不織成網は、バインダーとしての別の生物分解性ポリマー（例えば、ポリ−４−ハイドロブチレート、すなわちＰＨＢ）に被覆されるか、部分アルカリ加水分解によって処理されて表面が加水分解された繊維への血清タンパク質の吸着が改質されることによって、細胞付着と接種密度を向上させていた（ガオ（Gao）他、１９９８年）。この工程は、生物分解性繊維の分解反応速度に影響を及ぼすことになるとともに、はるかに制御性が低くなる。さらに、血清タンパク質が吸着した改質表面は、細胞の種類に対して全く特異性をもたない。非生物分解性繊維マトリックスに対しても同様の手法が採用されている。ポリエチレンテレフタレート（ＰＥＴ）繊維は、部分的に加水分解されて、細胞外タンパク質の付着性を高めることによって細胞接着を向上させるのに十分な機能性を繊維表面に発生させている（マ（Ma）他、１９９９年）。本特許は、生物活性シグナルタンパク質を生物分解性繊維または非分解性繊維の表面に結合させる方法を提供する。
【０００７】
第２に、足場を安定化させるために、主としてＰＬＡやＰＨＢなど、様々な結合材料が使用されているが、生物分解性繊維足場を加工するのに使用されるポリマー材料は、ＰＧＡに限られていた。ＰＬＡ、ＰＧＡおよびＰＬＧＡの分解産物は、グリコール酸と乳酸である。これらの酸は、細胞と足場との界面で酸性の微小環境を形成する。低ｐＨ値の微小環境は、多くの種類の細胞の成熟および組織発達にとって有害であることがわかっている。シュム−ティム（Shum-Tim）他は、不織成ＰＧＡ網を用いて、羊の肺の弁葉とその肺の動脈を自己細胞から再生した（シュム−ティム（Shum-Tim）他、１９９９年）。この細胞−ポリマー構造物を体循環で使用した結果、動脈瘤が形成された。これは、おそらく、酸性の分解産物によるものか、あるいはリモデリング過程全体を通して構造的な完全性を欠いていたことによる。この制約を克服するために、繊維の加工に適した新規の生物分解性材料が強く要望されている。本特許は、さらに、繊維状に加工可能で、表面結合に対して修正可能な一連の新しい生物分解性材料を提供する。
【０００８】
最後に、不織布構成は、足場微細構造の制御性に欠ける。均一な気孔率を得ることは不可能である。さらに、不織布足場は、一般に、機械的構造が脆弱である。構造的安定性を確保するため、特定の結合材料または裏地材料が必要とされる。構造的補強技術の例としては、ＰＥＴ網の裏当てとなるポリプロピレン繊維（ワン（Wang）他、１９９２年）、ＰＬＡまたはＰＬＧＡ層の溶液コーティングまたは噴霧コーティング（ミコス（Mikos）他、１９９３年；ムーニー（Mooney）他、１９９６年）、デクソン縫合糸による縫合（ニクラソン（Niklason）他、１９９９年）、およびＰＧＡ網用のポリグラクチン縫合糸（オーバーペニング（Oberpenning）他、１９９９年）がある。本特許は、紡織技術を用いて整然かつ規則正しい構造の足場を実現する方法を提供する。ポリマー繊維が織込み、または編込みによって様々な設計パターンの三次元足場に形成され、様々な気孔率（ヴィンターマンテル（Wintermantel）他、１９９６年）、細胞増殖環境の微細地形および表面改質繊維を用いた機能リガンドの微細分布が実現される。
【０００９】
本特許は、非生物分解性繊維および生物分解性繊維に基づいた生体機能繊維を作成する方法、繊維状に加工可能かつ表面結合に対して修正可能な一連の新しい生物分解性材料、および表面の生体機能化または生体機能繊維の使用によって繊維足場を作成する方法について述べる。これらの技術は、組織再生およびバイオプロセッシング分野において幅広い用途がある。以下、この足場作成技術、すなわち、非生物分解性繊維足場の幹細胞膨張と、生物分解性足場の移植血管再生の利点を実証するために、２つの具体例を説明する。
【００１０】
１．現在の幹細胞膨張方法
造血幹細胞および造血前駆細胞の効率的かつ実用的な生体外膨張技術は、幹細胞移植および体細胞遺伝子治療において幅広い用途がある。膨張した造血前駆細胞の詳細な臨床例については、参考文献（アルコーン（Alcorn）他、１９９６年）を参照されたい。現在の生体外細胞膨張方法は、高膨張率の達成および多分解能の維持においてまだまだ最適とは言えない。
【００１１】
生体外膨張の目標は、その本来の機能の表現形式、すなわち、移植能力と造血を長期間持続させる能力を維持しながら、幹細胞の細胞分裂と細胞増殖を誘発することである。過去数年の間に、生体外培養系において造血前駆細胞の大幅な増殖を可能にする技術が利用可能になってきた。幹細胞膨張方法の一つでは、幹細胞および初期前駆細胞の生存性を支援する間質細胞の接着単層を利用する（デクスター（Dexter）他、１９９７年）。簡単に言えば、培養の最初の数週間で間質細胞の複合接着層が植えつけられる。この間質層は、線維芽細胞、マクロファージ、脂肪細胞、内皮細胞および網状細胞からなる。造血は、長期骨髄培養液内で数ヶ月間維持することが可能であり、原始造血細胞の調節には、造血細胞と間質の様々な要素との間で直接的な接着相互作用が重要であると考えられている。このことは、複合間質層が骨髄内に存在する独特の微小環境をある程度うまく模倣できることを意味している。これらの間質に基づく培養系の大きな利点は、始原造血細胞の数を増大させることができることである。
【００１２】
間質層は、造血細胞の固定化および培養にとって適切な基質となるが、多数のの制約がある。間質層は脆弱である。したがって、間質層は、間質の完全性を維持するために間質細胞層を成長させる強固な基質を必要とする。また、間質上で成長する細胞には、間質細胞の死亡が原因で約６ないし８週間の限られた培養寿命しかない。さらに重要なことは、生体外での臨床用に間質を使用することは、補給面で大きな問題を引き起こす。多くの場合、間質細胞は、免疫拒絶反応を避けるために患者から入手される。患者の間質細胞を利用して造血細胞を培養できるようになる前に、まずその間質細胞層を収集して成長させる必要があるので、自己ＨＰＣ細胞の製造の時間と、コストと、複雑さが増大する。まして、間質層の形状は定かではない。間質層は、培養系に高い変動要因をさらにもたらす。このことは、予測可能な特性をもつ再現可能な間質培養物を得ようとする場合に、培養の制御を困難にする。異質遺伝子型の間質源は、実現可能ではあるが、信頼性に欠ける。初期異質遺伝子型の間質が光の照射を必要とすることは、ドナー由来のあらゆる組織がそうであるように、潜在的に感染症の危険にさらされている。初期間質細胞の膨張可能な量には限界がある。不死化されたヒト間質細胞系は、可能性としては量的に無限である（レックライン（Roecklein）他、１９９５年）。しかしながら、臨床用に適した異質遺伝子型間質支持体は、現在のところまだ入手可能ではない（フォン・カッレ（von Kalle）他、１９９８年）。
【００１３】
これらの理由から、近年、間質を用いることなく、浮遊液中でＨＳＣを生体外培養することが盛んに行われている。最も幅広く用いられている生体外膨張方法は、様々なサイトカインの組合せを追加した比較的単純な浮遊液培養系である（ホフマン（Hoffman）他、１９９５年）。生体内でのＨＳＣ発達は、少なくとも部分的には、サイトカイン受容体シグナルの相互作用によって調整されると考えられる。したがって、ＨＳＣ膨張の最適の培養条件を得るために、様々なサイトカインの組合せが研究されている。特に、幹細胞因子（ＳＣＦ）とFlk-2/Flt-3リガンド（ＦＬ）は、それぞれＳＣＦとＦＬのチロシンキナーゼ受容体であるc-KitとFlk-2/Flt-3がＨＳＣ発達にとって重要な信号を伝達することが分かっているので、ＨＳＣ膨張の重要なサイトカインとして使用されている。本来は巨核球形成の主要な制御因子であるとされる、c-Mplのリガンドであるトロンボポエチン（ＴＰＯ）も、始原造血細胞の膨張を促すことが分かっている。最近の研究では、ＳＣＦ、ＦＬ、ＴＰＯおよびIL-6と可溶性IL-6受容体との複合体（IL-6/sIL-6R）からなる組合せが７日間でヒト造血幹細胞の生体外での著しい膨張を誘発できることが分かった。膨張した細胞は、NOD/SCIDマウス内で再増殖させることができ、移植から１０ないし１２週後に非常に多数のヒトCD45+細胞による計測において、移植動物内での骨髄移植に成功した（ウエダ他、２０００年）。サイトカイン追加浮遊液培養の大きな利点は、単純さである。一般的な過程では、CD34+細胞が培地内に浮遊され、８ないし１２日間適切な容器（組織培養フラスコ（ブラッガー（Brugger）他、１９９５年））内で、あるいは気体透過性培養バッグ（アルコーン（Alcorn）他、１９９６年；メリャード−ダマス（Mellado-Damas）他、１９９９年）内で培養される。その後、培養細胞は、容易に回収して、必要に応じて利用することができる。培地は、多数の研究が血清追加培地を使用してはいるが、無血清が好ましい。無血清培養によれば、研究者が、既知の量のサイトカインを用いて化学的に既知の培地を作成することができ、したがって、細胞膨張過程がより制御され、再現可能になるとともに、スケールアップしやすくなる。さらに重要なことには、外因性抗原に対する暴露を最小レベルまで制限することができるＨＰＣ由来樹状細胞（ＤＣ）とＴ細胞を採用するなどの細胞治療手順にとって、無血清条件の使用は強く奨励される。
【００１４】
浮遊液培養の全体的な手順は同様であるが、様々なグループによって開発された様々なサイトカイン処方が存在する。最も一般的に使用されているサイトカインには、ＳＣＦ、Flt-3リガンド、ＴＰＯ、Ｇ−ＣＳＦ、ＧＭ−ＣＳＦ、IL-3、IL-6およびエリスロポエチン（Epo）の組合せがある。最近のいくつかの研究では、ＳＣＦ、Flt-3リガンド、ＴＰＯおよびIL-3が初期のヒトの造血に重要な役割を果たしている可能性が示された。これらのサイトカイン（特に、Flt-3リガンドとＴＰＯ）の組合せは、始原ＨＳＣの増幅を著しく向上させた（ペッツァー（Petzer）他、１９９６年；ペッツァー（Petzer）他、１９９６年；ピアチベッロ（Piacibello）他、１９９７年；ヤギ他、１９９９年）。生体外膨張の程度は、通常、導入細胞数に対する細胞、関係する前駆細胞、CD34+細胞およびＬＴＢＭＣ−ＩＣの総数の倍増分を算出することによって評価される。通常は、細胞数の大幅の増加が得られる。このことは、培養期間次第で、８日間培養による細胞数の３０倍増から１４ないし２１日間のより長期間の場合の１０００倍増以上まで変化する。同様に、関係する前駆細胞の数も、例えば、８日間の培養後に４１倍増加し、１４日間の培養では１９０倍まで増加する。培養液を繰り返し供給することにより、細胞数は最高２１日間までの間増加し続ける。
【００１５】
一般的に言えば、様々なサイトカインの組合せを利用して、間質が供給すると考えられる増殖シグナルと分化シグナルが発生されるが、浮遊液培養系には間質の影響は全く組み込まれない。サイトカインの追加は、間質が関係する支持体の欠如を補うと考えられる。このことは、生体内で、血液細胞の産生が、造血幹細胞と、隣接する骨髄間質細胞によって産生された様々な細胞結合因子および分泌因子との相互作用によって局所レベルで調整されていることを観察する際には、大きな不利益であることを示している。現在使用されているサイトカインの組合せが間質の適切な代替物となることはありそうもない。
【００１６】
無血清浮遊液培養のもう一つの制約は、真の幹細胞が、長期培養開始細胞（ＬＴＣ−ＩＣ）検定による計測では低膨張率であることである。ＬＴＣ−ＩＣの著しい増殖の証拠はほとんど見られず、せいぜい、このような条件下での培養期間でＬＴＣ−ＩＣ数が維持できる程度である。このことは、おそらく、現行のシステムには骨髄間質に独特の微小調節環境がないことに関係している。にもかかわらず、最近の研究では、コロニー形成細胞の最大限の増幅よりもはるかに高い（３０倍高い）濃度のサイトカインを用いて、ＬＴＣ−ＩＣを始原細胞から６０倍膨張させることに成功したことが分かった（ザンドストラ（Zandstra）他、１９９７年）。しかしながら、別の研究では、高濃度のIL-1、IL-3およびIL-6を生体外膨張に使用した場合に、マウス幹細胞の分化の誘発と、それによる再増殖能の損失とが示されている（ジョンソン（Jonsson）他、１９９７年）。高濃度の可溶性IL-3に応じた表面IL-3受容体の下方調整が一因である可能性がある。固定化されたＨＧＦは、「反応部位」で高濃度の成長因子となるだけでこの問題を緩和する場合がある。
【００１７】
最近の造血幹細胞生物学の洞察では、培養環境の三次元構造が体外での幹細胞多分化能の維持に影響を及ぼすことが示されている。合成ポリマーからなる三次元装置を採用したいくつかの研究は、骨髄微小環境の物理的地形が造血幹細胞の生存性と多分化能を維持する際に重要な役割を果たしているという仮説を支持している（ノートン（Naughton）他、１９８９年；ノートン（Naughton）他、１９９０年）。これらの研究は、三次元微小環境がＨＰＣの生存、増殖および多細胞系譜への分化を支援していることを示している。ノートン（Naughton）およびノートン（Naughton）は、間質支持マトリックスが予め確立され、ポリマー網表面上で増殖されるＨＳＣ膨張用三次元細胞培養装置を開発した（ノートン（Naughton）他、１９９２年）。ローゼンツワイグ（Rosenzweig）他による興味深い研究は、三次元チタニウム被覆多孔性生体材料構造内での造血前駆細胞（ＨＰＣ）の培養により、標準的な培養技術と比較して、造血成長因子を用いることなく、ＨＰＣ生存性が高まるとともに始原CD34+CD38ー細胞が維持されることを示している。この培養技術は、多能性を損なうことなく、CD34+細胞およびＬＴＣ−ＩＣのレトロウィルス形質導入を向上させる（ローゼンツワイグ（Rosenzweig）他、１９９７年）。
【００１８】
要約すると、ＨＳＣの供給源を確立するのではなく、また、より純粋なCD34+細胞供給源を得る方法を開発するのではなく、生体外培養方法を最適化することが、ＨＳＣ膨張にとって重要な課題となる。生体外ＨＳＣ培養の様々な局面を見れば、成功する新世代のＨＳＣ培養系には、以下の重要な特徴、すなわち、（１）骨髄間質内の微小環境を模倣する三次元培養装置、（２）初期造血時に生体内でＨＳＣと相互作用して生体内構成を模倣する（ＳＣＦ、Flt-3リガンド、ＴＰＯなどを含む）マトリックス結合サイトカイン、（３）臨床的に許容可能な膨張幹細胞集団を得るためのスケールアップが容易な生体反応器装置、があると仮定される。
【００１９】
２．小径移植血管の組織再生
血管疾患の外科治療は、今や一般的な医療行為である。しかしながら、現在まで、合成ポリマー材料の使用は、より小径の合成血管を用いた場合に閉塞が頻繁に観察されるために、５ないし６ｍｍより太い移植片に限定されている。その結果、過去１５年間に、組織再生手法を用いた小径血管等価物の開発に多大な努力が傾注されてきた。合成移植片への内皮細胞の接種は、開存性を向上させる手段として研究されているが、有効表面被覆範囲を維持することに伴う課題のせいで制限されている。合成材料の使用に代わるものとして、細胞成分とマトリックス成分を用いて血管を形成する２つの手法が採用されている。一方の手法は、コラーゲン等、インプラントに対して必要な機械的特性も付与するがリモデリングや細胞血管への宿主細胞の浸透も容易にする材料から構成される無細胞移植片を形成することである（スリヴァン（Suillivan）他、２０００年）。この手法では、無細胞マトリックス同種移植片または異種移植片が、必要な機械的特性を得るための架橋処理を必要とする場合が多く、無細胞移植片に対する炎症反応の可能性が依然として存在する。もう一方の手法は、最近大きな注目を集めており、生物分解性繊維マトリックス内で平滑筋細胞を培養し、その内腔に内皮細胞を張ることによって細胞血管を形成する技術を利用している（ニクラソン（Niklason）他、１９９７年；シノカ（Shinoka）他、１９９８年；ツンド（Zund）他、１９９８年；ニクラソン（Niklason）他、１９９９年；シュム−ティム（Shum-Tim）他、１９９９年）。
【００２０】
ワインバーグ（Weinberg）、Ｃ．Ｂ．およびベル（Bell）、Ｅ．は、１９８６年に、血管モデルの体外開発を多孔性コラーゲン足場で最初に実証した。リモデリングされた血管は、内膜、中膜、外膜に対応する３層を有している（ワインバーグ（Weinberg）他、１９８６年）。線維芽細胞の外側層と、平滑筋細胞の中間層とからなる管状コラーゲン構造体の内腔に、内皮細胞の密集する層が培養で増殖された。機械的支持をさらにもたらすため、外側にダクロン網が使用された。しかしながら、コラーゲン以外の主要な動脈組織マトリックスタンパク質であるエラスチンは、モデル内に存在しなかった。マツダ、Ｔ．およびミワ、Ｈ．も、平滑筋細胞と内皮細胞を接種したポリウレタン足場を用いてハイブリッド型構造体を形成した（マツダ他、１９９５年）。この構造体は、最高１年までの期間、イヌのモデルで生体内リモデリングに成功することが分かった。これら２つの構成とも、非生物分解性ポリマー支持体を用いて細胞層の強度を補強したことは注目に値する。
【００２１】
血管の組織再生における最先端の足場形成技術は、合成不織成生物分解性繊維網を採用することである。ニクラソン（Niklason）Ｌ．Ｅ．他は、部分加水分解化ＰＧＡ不織成繊維足場を用いて、培養液拍動流状態下でウシの血管を培養した（ニクラソン（Niklason）他、１９９９年）。この研究では、内皮細胞を内腔表面に接種する前に、血管生検由来の大動脈平滑筋細胞を足場に接種し、８週間培養した。血管には、１分間当たり１６５拍かつ５％の急激な拡張により、脈拍の急激なストレスが加えられる。リモデリングされた血管は、２０００ｍｍＨｇを超える破裂強度と、最高９０グラムまでの縫合維持強度を有し、血管収縮反応の初期を示す。再生された動脈は、ミニブタに移植され、移植後３週間まで開存性を維持する。しかしながら、この再生された血管においても、エラスチン含有量が著しく不足している。別の生体内血管再生モデルでは、シュム−ティム（Shum-Tim）Ｄ．他が、ＰＧＡ繊維足場（不織成網）で培養された自己細胞から組織再生されたヒツジの肺動脈を報告している（シュム−ティム（Shum-Tim）他、１９９９年）。細胞は、それ自体の細胞外マトリックスをＰＧＡ表面に張ることによって、最終的には再生された組織の構造的完全性と生物力学的特性を継承するが、そのマトリックス張付け時の管状足場の一時的機械特性を付与するため、ポリヒドロキシアルカノエート（ＰＨＡ）層が使用された。ヒツジの頚動脈が回収され、体外で膨張させられ、直径７ｍｍのＰＨＡ−ＰＧＡ管状足場に接種される。自己細胞−ポリマー血管構造体を用いて、子羊の３ないし４ｃｍの腹大動脈部位と置き換えた。全ての組織再生移植片が最高５ヶ月間開存性を維持し、屠殺の時点まで動脈瘤は発生しなかった。ＴＥ動脈の機械ひずみ−応力曲線は、真の血管のものにほぼ等しい。両方の研究ともに、表面上にいかなる細胞接着分子もなしに、足場が使用された。生体接着性表面は、細胞接種効率を明らかに向上させ、体外モデリングに必要な時間を短縮化させることになる。このことは、現在入手可能なポリマー材料を用いて実現することは困難であった。
【００２２】
組織再生型血管を開発する際のもう１つの主要な課題は、必要な機械的特性を有する構造体を形成することである。いくつかの研究は、体外培養条件の最適化によって、再生された血管の破裂強度が上昇することを示している。リモデリングされた血管の機械的特性に大きな影響を及ぼす数個の要因の中には、培養液の流れ（ツィーグラー（Ziegler）他、１９９５年）、アスコルビン酸サプリメント（リュールー（L'Heureux）他、１９９８年）、培養液等価物の糖化（ガートン（Girton）他、１９９９年；ガートン（Girton）他、２０００年）、そして特に、小区画式構造体に対する機械的な拍動刺激の付与（ニクラソン（Niklason）他、１９９９年）が含まれる。これにより、不織成網状足場には欠けている優れた機械的強度を有する足場が必要になる。別の手段としては、追加の生物分解性縫合糸、コーティングまたはシリコン管を用いることによって、これら不織成網状足場に構造的完全性と機械的特性を賦与している（ニクラソン（Niklason）他、１９９９年；オーバーペニング（Oberpenning）他、１９９９年；シュム−ティム（Shum-Tim）他、１９９９年）。
【００２３】
本特許は、接着分子を結合させる官能性側鎖を有する生物分解性ポリマーと、これらポリマーに由来する生体機能繊維に基づいて繊維足場を作成する方法を提供する。
【００２４】
（発明の概要）
１．生体機能繊維−細胞膨張用非生物分解性繊維足場
発明者らは、造血幹細胞増殖および分化にとって必須のサイトカインで表面が形成された三次元繊維足場からなる新規の細胞培養系を提案する。主な特徴としては、次の点が挙げられる。
（１）ポリマー繊維（非生物分解性）表面が、適切なスペーサと、細胞付着および細胞機能を促す二次元パターンによって、いくつかの異なる成長因子（ＳＣＦ、Flt-3リガンド、ＴＰＯ、ＣＳＦ類など）と結合される。細胞接着分子（例えば、RGD配列）も繊維表面と結合して、ＨＳＣの結合を容易にし、ＨＳＣと表面結合造血成長因子との間の相互作用に相乗性をもたらすことがある。
（２）表面加工繊維が、細胞を収める様々な生地（様々な網の大きさとパターン）の三次元足場に織込みまたは編込みされ、細胞間相互作用を容易にする。
（３）生体反応器装置をこの繊維足場に基づいて設計することができる。この装置は、連続状態で動作可能な潜在能力がある。膨張した細胞が、繊維足場から浸出され、遠心分離だけで浮遊液からいつでも回収される。
【００２５】
２．生物分解性繊維足場の生体機能繊維
本特許は、生物分解性であり、かつ優れた機械的特性を有する、ポリホスホルアミダート（化学式Ｉ、構造パラメータについては後述する発明を実施するための最良の形態を参照）から加工された新型の生物分解性ポリマー繊維を提供する。これらのポリマーの側鎖は、細胞接着ペプチドと結合される。本特許に記載のポリホスホルアミダートは生物分解性である。分解率は、構造パラメータを変えることによって調整可能となる。
【００２６】
【化１】
2004529740.tif 000003
【００２７】
また、本特許は、これら生物分解性ポリマーの調製方法を提供する。これらのポリマー由来の生物分解性繊維は、生体機能リガンドをポリマーの側鎖に結合させることによって、あるいはポリホスホルアミダート繊維の表面改質によって得られ、後者の場合、ポリホスホルアミダートは、生体機能タンパク質、ペプチドまたはオリゴ糖のさらなる結合を可能にする反応性側鎖を有している。これら生体機能性ポリマー繊維は、織込みまたは編込み方法によって三次元足場に作製することができる。これらの足場は、細胞付着、細胞増殖および細胞機能に最適な支持体となり、細胞を三次元に増殖させることができる。
【００２８】
−潜在的利点−
１．細胞膨張用の非生物分解性生体機能繊維
細胞培養装置を構成するこの生体機能繊維構成は、造血幹細胞の膨張に最適の微小環境をもたらす。また、他の用途において適正な気孔率を有する様々な構成の細胞外マトリックスを可能にする。提案されたマトリックス構造は、従来の細胞培養技術（フラスコまたはプラスチック製バッグ）によって通常実現可能な固定化細胞密度よりも高い固定化細胞密度を可能にする。
【００２９】
造血成長因子および接着分子の表面固定化および表面被包が三次元培養装置に組み込まれると、より高い膨張率とより優れたＬＴＣ−ＩＣ維持性が期待される。これは、ＨＧＦ固定化マトリックスとの接触部分が増大することと、様々な成長因子またはサイトカインの局所レベルでの同時刺激または相乗効果によるものであり、同時に、成長因子の徐放により、コストが低下する。従来の培養装置に比べて、この新規の提案された足場はより大きな表面積を有し、より高い細胞密度を実現することができる。また、その高い気孔率のゆえに繊維状構造体の全体を通して圧力降下が小さく、高細胞密度で栄養素と酸素の多量の物質輸送が可能になる。
【００３０】
この提案された三次元繊維状装置の可能な用途は、造血幹細胞の膨張に限られない。この生体機能繊維足場は、養子細胞免疫療法のために、他の成長因子依存細胞の膨張、例えば、Ｔ細胞の膨張や樹状細胞の膨張に容易に適合させることができる。また、成長、分化、遊走に関する生物化学信号、様々な細胞外マトリックス成分など、体外研究に有用な道具である。これらの研究は、細胞間相互作用、すなわち、挙動、情報伝達、制御および形態形成を理解する際、および細胞機能に対する表面特性の影響や細胞微小組織の空間的制御を研究する際に役立つ。
【００３１】
２．生物分解性繊維足場用の生体機能繊維
本特許は、生物分解性で、かつ優れた機械的特性を有するポリホスホルアミダートから加工された新型の生物分解性ポリマー繊維を提供する。これらのポリマーの側鎖は、細胞接着ペプチドに結合される。これら生体機能性ポリマー繊維は、織込みまたは編込み法によって三次元足場に作製することができる。これらの足場は、細胞付着、細胞増殖および細胞機能に最適な支持体となり、細胞を三次元に増殖させることができる。その際立った魅力的な特徴は、以下のとおりである。
（１）足場繊維が生体接着性リガンドを表面結合させており、それらリガンドは、ＰＧＡ／ＰＬＡ／ＰＬＧＡ繊維上では利用できない。発明者らが提案したポリホスホエステル類は、生体接着性リガンドを結合させる利用可能な側鎖を有している。これらリガンドは、可撓性のスペーサを介して繊維表面に結合可能である。それに代わる方法として、繊維に加工される前にリガンドをポリマーの側鎖に結合させることも可能である。後者の場合、生体接着性リガンドは、ポリマー繊維のかさ全体にわたって配分される。
（２）この繊維足場構成により、三次元多孔性微小構造の優れた制御がもたらされる。表面加工繊維または生体接着性ポリマー製繊維は、不織成技術または織込み／編込み技術を用いて三次元足場に構成される。この微小孔構造は、細胞付着を許容し、細胞分化を容易にし、細胞成長と組織再生を三次元で誘導するよう形成される。この構成によれば、繊維の直径、向き、気孔率、および織込み・編込み特性を変えることによって様々な超構造が得られる。
（３）生体機能性傾斜足場は、機能繊維の三次元構成によって作製可能である。生体機能性傾斜足場は、表面濃度が空間的に傾斜状に変化するよう構成された１個または複数のリガンドを有している。この種の足場は、（例えば、神経組織再生を目的とする）組織の成長の方向付けや（例えば、移植血管再生を目的とする）多種類の細胞の同時培養に特に有用である。
（４）足場は、優れた生体適合性と機械的特性を有し、より安定した分解特性を有している。ポリマー繊維は、新規の生物分解性ポリホスホエステルから製造され、酸性の分解産物もなく、生体適合性に調整される。
【発明を実施するための最良の形態】
【００３２】
１．接着リガンドと成長因子を有する生体機能繊維
本発明は、生体機能性リガンドが表面に化学結合された新型の繊維を特徴とする。このリガンドと表面との結合は、タンパク質分解の面で安定している。これら生体機能繊維を利用して、細胞培養または組織再生用の生体反応器および足場が構築される。以下の説明では、幹細胞膨張および小径移植血管組織再生をそれぞれ非生物分解性繊維足場および生物分解性繊維足場用の具体的な適用例として使用する。これらの例は、例示として与えられたものであり、本発明を決して限定するものではない。
【００３３】
２．接着リガンドおよび成長因子の表面結合
本特許は、細胞接着リガンドと細胞成長因子、例えば、造血成長因子（ＨＧＦ）を含む生体機能性分子を図１に示す可撓性スペーサを介してポリマー繊維の表面に結合させる方法について記載している。スペーサは、ＨＳＣとの相互作用時に細胞のＨＧＦへの到達性を十分に確保する。
【００３４】
この構成では、
（１）ポリマー繊維は生物分解性繊維と非生物分解性繊維を備え、非生物分解性繊維は、ポリエステル系繊維（例えば、ダクロン）、高強度ポリエチレン繊維、ポリメタクリル系繊維、ポリアクリル系繊維、ポリスルホン繊維、ポリウレタン繊維、ナイロン（ポリアミド）繊維から選択された繊維からなる。これらの繊維は、アミノ分解処理またはアルカリ加水分解処理されて、表面にカルボキシル基、水酸基またはアミノ基を発生させるか、あるいは、アルゴンプラズマグロー放電で処理されて、繊維表面にポリアクリル酸断片が移植される。その後、細胞接着リガンドと成長因子が、繊維表面上で利用可能なこれらの官能基（カルボキシル基、水酸基、アミノ基）を介して繊維表面に結合される。生物分解性繊維は、ポリエステル系繊維（例えば、ポリグリコリド繊維、ポリ−４−ヒドロキシ酪酸塩）、ポリホスホエステル繊維などから選択された繊維からなる。ポリエステル系繊維は、加水分解処理およびアミノ分解処理されて表面にカルボキシル基とアミノ基を生成した後、接着分子および細胞成長因子と結合される。この目的のため、一連の新しい生物分解性ポリ（テレフタレート−co−ホスホルアミダート）が構成される。
【００３５】
（２）接着リガンドは、ペプチドと、足場内で培養される細胞に対して特異的な親和性を有する単糖類を備えている。その例として、コラーゲン、フィブロネクチンおよびその他細胞外マトリックス分子由来の細胞接着ペプチドと、ガラクトース、ガラクトサミン、肝細胞特有のクラスターリガンドなどの単糖リガンドが挙げられる。
【００３６】
（３）細胞成長因子は、基質に結合される際、例えば、幹細胞培養や膨張の場合に、より高い機能レベルを示す成長因子からなり、成長因子は、ＳＣＦ、Flt-3リガンド、ＴＰＯ、Ｇ−ＣＳＦ、ＧＭ−ＣＳＦ、IL-3、IL-6およびEpoのうちの１つ以上から選択される。これらの生体結合技術による固定化造血成長因子の生物活性は、最も維持されやすい。イトウ他は、同様の生体結合方法を使用して、上皮成長因子、インシュリンなどのいくつかの成長因子を固定化した。固定化成長因子は、細胞の機能を促進させることが分かっている（イトウ他、１９９８年）。
【００３７】
（４）スペーサは、長さ２ないし５００オングストロームの脂肪族基または芳香族基の鎖からなる。非特異的接着を最小限に抑えたい場合には、分子量３０００ないし５０００のポリエチレングリコールスペーサを使用することができる。デサイ（Desai）Ｎ．Ｐ．とハッベル（Hubbell）Ｊ．Ａ．は、モデルの表面としてポリテレフタレートを使用し、ＰＥＧが足場表面でのタンパク質吸着と細胞間相互作用を低減させるのに有効であることを示した。このことは、血清タンパク質の非特異的吸着が望ましくないことから、同時培養条件（移植血管）において非常に重要である。それは、ひいては、細胞の非特異的吸着を促すことになる。
【００３８】
３．生体機能繊維からの繊維足場の構築
提供された生体機能繊維のさらに別の特徴は、該繊維が繊維の種類、直径、向き、気孔率、織込み／編込み特性などの加工パラメータを変化させることによって様々な超構造の繊維足場を構築する新規の方法を実現することである。
【００３９】
繊維織込み／編込み技術は、足場微小構造に関して多数の構成をもたらすことができる。加工表面を有する生体機能繊維は、市販のＰＧＡ網と同様に、気孔率が非常に高い不織布三次元足場に構成することができる。組織的で明確な気孔構造は、網状または３次元足場への編込みまたは織込みによって得られる。縦糸と横糸で製作される織布足場は、針の周りに糸を巻き付けることに頼らないので、網はよりコンパクトになる。織込みにより、編み込まれた足場のより緩い構造に比べて、より高い強度と耐変形性を有する低気孔率の足場が得られる。編込み型足場はそれよりはるかに気孔が多く、理論上、取扱いの質が向上するという利点がある。編み込まれた網はより伸びやすい。ヒトの栄養膜細胞培養時に不織成の編み込みまれたポリエチレンテレフタレート（ＰＥＴ）繊維を支持マトリックスとして使用した最近の研究は、繊維マトリックスの空間特性が細胞の接着、空間的組織化、増殖および代謝機能に影響を及ぼす重要な因子であることを示している（マ（Ma）他、１９９９年）。その結果は、非生物分解性足場システムで示されたものであるが、繊維織込み／編込み技術が明確な生地の繊維足場を実現するのに有用な手段であることを示している。
【００４０】
４．生体機能繊維を作成する新しいポリホスホルアミダートの設計と合成
さらに、本特許は、優れた機械的特性を有し、繊維加工に適した一連の新しい生物分解性ポリホスホルアミダートであるポリ（テレフタレート−co−ホスホルアミダート）類を特徴とする。主鎖中のテレフタレート構造は、繊維加工に必要な機械的特性を付与する。ホスホエステルの側鎖は、リガンド結合の機能をもたらす。
【００４１】
ポリホスホルアミダートは、ポリ（ホスホエステル）類と呼ばれる生物分解性ポリマーの一般分類に属する。ポリ（ホスホエステル）類は、ポリマー主鎖内に有機リン酸塩結合（Ｐ−Ｏ−Ｃ）を持つポリマーの分類を規定する。生物分解性材料としてのポリホスホエステルへの関心は、以下の特異な特性に起因する。すなわち、（１）高い構造的汎用性、（２）ポリマーのガラス転移温度を低下させるとともに、一般的な有機溶剤に対するポリマー可溶性を付与する、主鎖内のリン酸塩骨の可塑化効果による好ましい物理化学特性、（３）優れた生体適合性、（４）生体接着リガンドのポリマーへの化学結合を可能にする官能側基の利用可能性である。主鎖内にテレフタレート基を有する生物分解性ポリホスホエステルが、開発されており、優れた機械的特性を持つことが分かっている（マオ（Mao）他、１９９９年）。
【００４２】
本特許は、化学式Ｉに示す一般構造を有し、ポリ（テレフタレート−co−ホスホルアミダート）と呼ばれる、ポリテレフタレートとポリホスホルアミダートの一連の共重合体を特徴とする。
【００４３】
【化１】
2004529740.tif 000004
ここで、Ｒはアルキレンからなる基から選択され、Ｌはアルキル、アリール、複素環からなる基から選択され、ｎは５ないし５００である。
【００４４】
具体的な実施形態では、本発明は、化学式ＩＩに示す一般構造を有する一連のポリ（テレフタレート−co−ホスホルアミダート）を特徴とする。
【００４５】
【化２】
2004529740.tif 000005
ここで、Ｒは上記と同じもの、Ｌ1およびＬ2は、アルキル基、アリール基、複素環基から選択された１個または２個の異なる基からなる。Ｌ1またはＬ2は、生体機能性のいかなる基、例えば、細胞接着ペプチド、オリゴ糖類などからも選択可能であり、ｘおよびｙは、個別に５ないし５００の整数から選択される。
【００４６】
別の実施形態では、本発明は、化学式ＩＩに示す一般構造を有する一連のポリ（テレフタレート−co−ホスホルアミダート）を特徴とするが、この場合、Ｒは上記と同じもの、Ｌ1またはＬ2は、官能基を有するアルキル基、アリール基または複素環基、例えば、カルボキシル基、アミノ基、水酸基、スルフヒドリル基などから選択される。その後、これらの基を用いてタンパク質または他の生体機能性リガンドと成長因子を結合させる。
【００４７】
さらに別の実施形態では、本特許は、ポリ（テレフタレート−co−ホスホルアミダート）を調製する方法を考えており、この方法は、Ｒが上記と同じように定義されるとき、化学式ＩＩＩに示すモノマーを亜リン酸ジフェニルと反応させ、化学式ＩＶに示す一般構造を有する親ポリマーであるポリ（テレフタレート−co−亜リン酸塩）を産生する工程を備えている。
【００４８】
【化３】
2004529740.tif 000006
【００４９】
【化４】
2004529740.tif 000007
【００５０】
ポリ（テレフタレート−co−ホスホルアミダート）は、ポリ（テレフタレート−co−亜リン酸塩）をＬ−ＮＨ2の形の化学式をもつアミンと反応させることによって得られる。ここで、Ｌは上記と同様に定義される。その一般反応式を図６に示す。場合によっては、Ｌは、水素化により効率的に除去可能な保護された反応基をもつ基、例えば、ベンゾキシカルボニル基からなる。
【００５１】
具体的な実施形態では、本特許は、これら生物分解性共重合体から作成された新型の繊維に関する。１５マイクロメータから１００マイクロメータまで及ぶ様々な直径の繊維が溶融紡糸法によって加工される。直径が様々であることは、微小構造のさらに進んだ構成を容易にして細胞付着と組織成長を最適化する。
【００５２】
さらに別の実施形態では、本特許は、２種類の生体機能繊維を提供する。１種類目は、リガンドが表面に結合された生物分解性繊維類である。この方式では、ポリマー、例えば、反応性側鎖を有するポリ（テレフタレート−co−ホスホルアミダート）の前駆物質を用いて繊維が加工され、後に、その繊維表面層にリガンドが結合される。この手法は、（ａ）繊維表面で高いリガンド密度を達成すること、（ｂ）様々なリガンドで繊維表面を容易に改質すること、（ｃ）ポリマーの塊り状態での機械的特性に与える負荷を最小限にすることが可能である。
【００５３】
２種類目の繊維は、ポリマーの側鎖にリガンドを結合した後に製造され、機能性リガンドが生物分解性繊維全体に配分された繊維が得られる。この方式では、結合されるリガンドがポリマーの機械的特性に大きな影響を及ぼすことなく、リガンド、例えば、ペプチドリガンドまたはオリゴ糖リガンドが繊維製造工程全体を通して安定している場合にのみ、リガンドが結合されたポリマーを用いて繊維が加工される。場合によっては、ポリマー鎖中のリガンド密度が繊維製造工程に対応するように最適化されるか、あるいは、改質ポリマーと非改質ポリマーを異なる比で混合することを利用して、必要な機械的特性を有する繊維を得てもよい。この手法の長所は、組織再生の全工程の期間中リガンドが存在することによって、組織が分解およびリモデリングされながら、リガンドが足場表面に連続して表示されることである（ハッベル（Hubbel）、１９９９年）。
【００５４】
５．幹細胞膨張用の生体機能繊維足場
具体的な実施形態では、本発明は、細胞付着および細胞機能を支援することが可能なマトリックス結合形のＨＧＦを有する生体機能繊維からなる細胞培養足場に関する。マトリックス結合成長因子は、サイトカインがマトリックス結合形状でＨＳＣと相互作用する生体内サイトカイン発現パターンを模倣することができる。初期造血に関与するいくつかの重要な成長因子、例えば、ＳＣＦ、Flt-3リガンド、ＴＰＯ等が、繊維と結合される。
【００５５】
生物活性が維持されたＨＧＦの表面付着は、数多くの手段で実現されている。多数の他の成長因子と同様に、ＳＣＦも、非特異的にプラスチック穴に吸着されたときに付着因子として作用することができ、始原前駆細胞の増殖を促すことが報告されている（ロング（Long）他、１９９２年）。そのような固定化方法は、成長因子が正確な配座で発現されるよう確実にするものではなく、成長因子の表面吸着は、表面上での成長因子の安定性を確実にすることはない。また、この方法では、ＨＧＦの表面形状と濃度の制御に限界がある。極性の親和標識が正確な向きでの付着を容易にする場合もあるが、一般的に使用される親和標識の大部分、例えば、ポリヒスチジン、ストレプトアビジンまたはＧＳＴは、特異的な結合基を有するマトリックスに依存している（例えば、ポリヒスチジン標識の場合はNi(II)とのキレート基を有する表面、ストレプトアビジン標識の場合はビオチン化表面）。しかしながら、これらのマトリックスは、体外培養条件に干渉する可能性がある。ドヘニー（Doheny）Ｊ．Ｇ．他は、ＳＣＦとキシラナーゼCex由来のセルロース結合ドメインとのキメラがセルロース表面上のＳＣＦを有効に固定化することを報告している。この融合タンパク質は、ＳＣＦのサイトカイン特性とCBDCexのセルロース結合特性の両方を保持している。SCF-CBDCexは、セルロースに吸着されると、因子依存細胞系の増殖促進が可溶性SCF-CBDCexおよび未変成ＳＣＦよりも最大７倍まで強力になる（ドヘニー（Doheny）他、１９９９年；キルバーン（Kilburn）他、１９９９年）。しかしながら、この方法は、複雑な組換えタンパク質構造と精製を必要とする。また、多数の異なるＨＧＦの結合に多大な労力を要する。本特許は、上述したポリマー繊維の表面にＨＧＦを直接結合する方法を提供する。異なる種類のポリマー繊維は、結合のためにそれぞれ異なる化学的手順を必要とする。
【００５６】
具体的な実施形態では、本発明は、これらの生体機能繊維に基づく生体反応器構成を提供する。標準的な繊維織込み・編込み技術を用いた生体機能繊維の構成により、様々な微小形態の三次元多孔性足場が構成される。微小環境の物理的トポグラフィは、体外培養での造血幹細胞の生存性と多分化能の維持に重要な役割を果たすと考えられている。最近の証明によって、間質調整培地またはＨＧＦ補充により間質機能を部分的に付与することが可能であると示されたにもかかわらず、多くの研究者は、造血幹細胞の維持には間質の存在が不可欠であると考えている（フォン・カッレ（von Kalle）他、１９９８年）。
【００５７】
別の具体的な実施形態では、本特許は、ポリマー繊維上に同時固定化された細胞接着リガンドを有し、同時固定化されたＨＧＦと細胞接着リガンドの同時刺激または相乗効果をもたらす生体機能繊維足場に関する。ＨＧＦと接着分子との同時固定化は、ＨＧＦと接着分子の組合せを無作為に結合することによって実現可能である。より注目すべきは、各ＨＧＦまたは接着分子が１本の繊維に接着された、様々な生体機能繊維の織りパターンおよび編みパターンを構成することによっても実現することができる。後者の構成は、自由度は制限されているが、繊維のサイズ（細胞のサイズに比べて大きな直径）のおかげで、局所微小環境での成長因子と接着分子の分布のパターンを制御することができる。
【００５８】
様々な成長因子が、間質とＨＳＣとの相互作用に関与している。研究によれば、接着分子もこの過程に寄与することが示されている。コラーゲンとフィブロネクチンが豊富な、市販の人工細胞外マトリックスであるマトリゲルが、因子依存細胞系を成長させるIL-3およびＧＭ−ＣＳＦを固定化するために使用されている。このシステムでは、マトリゲルの細胞接着特性が因子依存細胞の接着と、因子依存細胞のIL-3および／またはＧＭ−ＣＳＦとの相互作用に貢献した可能性がある。ロング（Long）他による研究は、サイトカインがＥＣＭ分子と相互に作用して微小環境内に幹細胞を固着させることにより、造血幹細胞の機能を相乗的に調節する発生信号を構成することを提示している（ロング（Long）他、１９９２年）。ターナー（Turner）とマーフィー（Murphy）は、ヒト造血細胞系がフィブロネクチンで被覆されたプラスチック表面に接着すること、および、この接着が二価カチオンキレート化によって完全に阻害され、RGDSペプチドにより部分的に阻害されることを示している（ターナー（Turner）他、１９９８年）。
【００５９】
６．移植血管組織再生用の生体機能繊維
一具体的実施形態では、本発明は、生体機能繊維の三次元構成によって複数のリガンドを空間的に変化させる、移植血管組織再生用の生物分解性繊維足場について説明する。そのような足場は、２種類または３種類の細胞の同時培養を可能にする。この構成では、それぞれ径の異なる２群の管状編込み（または不織布）繊維網が図２に示すように固定されており、表面結合されたGREDVYペプチドを有する一方の網群は、平滑筋細胞または線維芽細胞による非特異的な接着を最小限に抑制するため、スペーサとしてＰＥＧを用いている。ペプチドGREDVYは、内皮細胞接着に特異的であり、平滑筋細胞または線維芽細胞に対しては非接着性であるが、より径の大きい第２の網群は、平滑筋細胞（低選択性）が外側の層に配置されるように促すDRGDYまたは他のペプチドを有している。足場の内部は平滑筋細胞（ＳＭＣ）に対して非接着性であるので、ＳＭＣは、真っ先に足場に接種され、外側の網群に優先的に付着する。数時間または１日後に、足場の穴側に内皮細胞が接種される。これらの細胞は、脈拍の急激なストレス状態の下で数週間同時培養される。
【００６０】
繊維表面結合用の非常に選択的な生体接着リガンドを探索することは、非常にやりがいのあることである。オリゴペプチドREDVは、ハッベル（Hubbell）Ｊ．Ａ．他によって確認された内皮細胞に対して高選択性の配列である。彼らは、インテグリン受容体α４β１が選択性の目標に相当することを示している。この受容体は、内皮細胞上に存在するが、血小板や線維芽細胞には存在しない。この受容体に特異的な既存の接着リガンドは、テトラペプチドREDVである。これは、２．２ｘ１０-6Ｍの解離定数および５．８ｘ１０6部位／細胞でヒトプラズマフィブロネクチンのIII-CSドメインに存在する（マッシア（Massia）他、１９９２年）。このオリゴペプチドは、移植血管再生用内皮細胞の特異的リガンドとして優れた候補となる。この配列を含む合成ペプチドが細胞非接着性の基質に固定化されると、内皮細胞は付着・伸展するが、線維芽細胞、血管の平滑筋細胞はそうならない（ハッベル（Hubbel）他、１９９１年；ハッベル（Hubbel）他、１９９２年）。足場の外側部分用に選択されるリガンドは、より選択性が低く、表面接着分子タンパク質、例えば、GRGDYなどに由来する様々なオリゴペプチドから選択されている（ハッベル（Hubbel）他、１９９７年）。そこで、発明者らは、GREDVYの配列を有するペプチドを内皮細胞付着用繊維足場に結合し、GRGDY、GGYIGSRYまたは他の細胞接着ペプチドを平滑筋細胞付着用足場に結合することを提案する（ハッベル（Hubbel）他、１９９１年；ハッベル（Hubbel）他、１９９２年）。この手法は、内皮細胞と平滑筋細胞をそれぞれ異なる領域に選択的に接種することを可能にする。したがって、２種類の細胞の同時培養が可能になる。
【００６１】
１種類を超える細胞を必要とする組織培養は、組織再生において大きな課題である（ハッベル（Hubbel）、１９９５年）。それは、高特異性の生体接着性リガンドの精確な空間的制御を必要とする。ポリマー基質に対する哺乳類細胞の接着を制御可能な足場を開発することは、所望の組織の機能を奏する細胞の構造と組織を産生するために、特異的な細胞種に対して増殖、遊走および生理的な挙動の発現を行うように誘導する能力に基づいている組織再生工学における重要課題の１つである。本特許に記載するこの繊維足場の現在の構成は、明確なパターン上での細胞の選択的接着を可能にする。この新規の繊維足場構成は、孤立した空間的位置への細胞の配置を制御する可能性を開く。また、細胞間相互作用の精確な操作によって、かつ細胞の機能と分化に対する制御を向上させることによって、新しい組織再生方法の実現も可能にする（デューツ（Dewez）他、１９９８年）。
【実施例】
【００６２】
（実施例１）  ラクトースを有するＰＥＴ繊維（不織成網）表面の改質
ＰＥＴ網（不織布、Fiber-cel）は、ニューブランズウィックサイエンティフィックカンパニー（New Brunswick Scientific Co.）（ニュージャージー州エディソン）から入手される。ＰＥＴ網は、直径１５μｍ、気孔率９０％までのＰＥＴ繊維からなる。大量の水、メタノール、ヘキサン、メタノール、水で順次リンスすることによりFibra-Celのディスクを洗浄した。ディスクを恒量まで乾燥させた。繊維表面をアミノ化するため、洗浄されたFibra-Celディスクを０．１ＭエチレンジアミンＴＨＦ溶液で３０℃で４時間培養させた後、超過量のＴＨＦと脱イオン化水でリンスした（３回）。ディスクを真空状態で恒量まで乾燥させた。バン・デルデン法（バン・デルデン（van Delden）Ｃ．Ｊ．他、ジャーナル・オブ・バイオマテリアル・サイエンス、ポリマー・エディション（J. Biomater. Sci. Polymer Edn）８（４）：２５１−２６８（１９９６年））にしたがって、繊維表面のアミノ基量を測定した。ＰＥＴ繊維表面のアミノ基濃度は、１．１４％の繊維減量で、０．４８６ナノモル／ｃｍ2であった。
【００６３】
アミノ化されたFibra-Celディスクを、１０ｍｇ／ｍｌのラクトースと１０ｍｇ／ｍｌのシアノ水素化ホウ素ナトリウムを含む０．１Ｍホウ酸ナトリウム緩衝液（ｐＨ＝９．３５）中に４０℃で４８時間培養させた後、４ＮのＮａＣｌ（３回）、脱イオン化水（３回）およびＰＢＳで大量のリンス洗浄を行った。
【００６４】
（実施例２）  表面改質ＰＥＴ繊維上での肝細胞の培養および肝細胞内のチトクロームP450活性のエトキシレゾルフィンＯ−デアルキラーゼ（ＥＲＯＤ）検定
改質Fibra-Celディスクを高圧蒸気殺菌し、９６穴プレートの底に敷き、Hepato ZYME-SFM培養液で洗浄した。Hepato ZYME-SFM培養液中に浮遊され、新たに分離された肝細胞をFibra-Celディスクにディスク１枚当たり０．５ｘ１０6の密度で移した。その後、細胞を５％ＣＯ2を含む加湿雰囲気で培養した。培養液は毎日新しく取り替えられた。６日間培養後、Fibra-Celを穴から取り出して、培養液で数回やさしく洗浄し、ゆるく付着した肝細胞を除去した。ディスクを３％グルタルアルデヒドで１時間固定させ、ＰＢＳでやさしく洗浄した後、四酸化オスミウムで１時間、後固定させた。等級化された一連のエタノール（２５％、５０％、７５％、９５％、１００％）でサンプルを脱水させた。ディスクをカバーガラス上に固定し、２時間臨界点乾燥させた。サンプルをアルミニウムスタブに取り付け、金をスパッタコーティングした後、走査電子顕微鏡で観察した。
【００６５】
別の実験では、肝細胞を改質Fibra-Celディスクで１０日間培養した。培養液を３９．２μＭの７−エトキシレゾルフィンを含む新鮮な培養液と交換し、２時間培養させた。Fibra-Celディスクを共焦点顕微鏡で観察し、肝細胞内のチトクロームP450活性を評価した。
【００６６】
（実施例３）  ポリ（ブチレンテレフタレート−co−ブチレンホスホルアミダート）（ＰＢＰＡ）の合成
反応模式図を図７に示す。
【００６７】
亜リン酸ジフェニルをアルドリッチ（Aldrich）社から入手し、小グレインのナトリウム存在下でフェノールの留去と分留により精製した。１３２℃／０．５ｍｍＨｇの留分を回収した。ＴＣＩ社からビス（ヒドロキシブチル）テレフタレート（ＢＨＢＴ）を入手し、メタノールからの２度の再結晶により精製し、真空状態下で乾燥させた。
【００６８】
撹拌子と大型Rotaflo二方コックを備え、液体窒素に浸漬されたトラップを介して真空に連結された冷却器から蒸留フラスコを切り離した真空蒸留装置で重縮合を行った。この装置内に、等モル量の亜リン酸ジフェニルとＢＨＢＴを入れて、１００℃／２５ｍｍＨｇで１時間撹拌した。反応中に形成されたフェノールを継続的に留出させた。続く１時間の間、温度を１５０℃まで徐々に上昇させ、圧力を０．０１ｍｍＨｇまで低下させた。反応混合物の粘度は、混合物が２００℃に達して撹拌が不可能になる時点まで急激に上昇した。ポリ（ブチルテレフタレート−co−亜リン酸ブチル）が白色固形物の形で得られた（プレトゥーラ（Pretula）他、１９９７年）。
【００６９】
上記の産物を無水ジメチルフォルミド（ＤＭＦ）でＤＭＦ１０ｍｌあたり８．９ミリモルＰ−Ｈ基の濃度まで徐々に溶解した。上記溶液５０ｍｌに対して、シリンジを用いて、ＤＭＦ５０ｍｌ中に無水ＣＣｌ4２５ｍｌとブチルアミン５４ミリモルを加えた後、氷水（−１０℃ないし０℃）浴中で無水トリエチルアミン２５ｍｌを加える。その反応は、０℃で３０分間、その後室温で一晩行われる。その結果得られる溶液が濃縮され、水中での沈殿とその後の真空状態下での乾燥により、生成物が得られる。
【００７０】
（参考文献）
アルコーン(Alcorn), M. J. およびT. L. ホリオーク(Holyoake)（１９９６年）「造血前駆細胞の生体外膨張 (Ex vivo expansion of haemopoietic progenitor cells)」、ブラッド・レヴューズ(Blood Rev)１０（３）：１６７−７６
アルコーン(Alcorn), M. J.他（１９９６年）「低温保存末梢血前駆細胞から分離されたCD-34陽性細胞は生体外で膨張し、中毒をほとんどあるいは全く起こすことなく移植に使用することができる(CD34-positive cells isolated from cryopreserved peripheral-blood progenitor cells can be expanded ex vivo and used for transplantation with little or no toxicity.)」、ジャーナル・オブ・クリニカル・オンコロジー(J Clin Oncol)１４（６）：１８３９−４７
ブラッガー(Brugger), W.他（１９９５年）「生体外で生成された自己前駆細胞による高用量化学療法後の造血の再構成(Reconstitution of hematopoiesis after high-dose chemotherapy by autologous progenitor cells generated ex vivo)」ザ・ニューイングランド・ジャーナル・オブ・メディシン (N Engl J Med)  ３３３（５）：２８３−７
デューツ(Dewez), J. L.他（１９９８年）「哺乳類細胞のポリマー表面への接着：表面物理化学から既知パターン上での選択的接着性まで(Adhesion of mammalian cells to polymer surfaces: from physical chemistry of surfaces to selective adhesion on defined patterns)」バイオマテリアルズ(Biomaterials)１９（１６）：１４４１−５
デクスター(Dexter), T. M. 他（１９９７年）「体外で造血幹細胞の増殖を制御する条件(Conditions controlling the proliferation of haemopoietic stem cells in vitro)」ジャーナル・オブ・セルラーフィジオロジー(J Cell Physiol)９１（３）：３３５−４４
ドヘニー(Doheny), J. G.他（１９９９年）「サイトカインを目標細胞に渡す不活性マトリックスとしてのセルロース：幹細胞因子−セルロース結合ドメイン融合タンパク質の産生と特性(Cellulose as an inert matrix for presenting cytokines to target cells: production and properties of a stem cell factor-cellulose-binding domain fusion protein)」ザ・バイオケミカル・ジャーナル(Biochem J)３３９（２）：４２９−３４
ガオ(Gao), J.他（１９９８年）「ポリ（グリコール酸）網の表面加水分解は血管平滑筋細胞の摂取密度を増大させる(Surface hydrolysis of poly(glycolic acid) meshes increases the seeding density of vascular smooth muscle cells)」ジャーナル・オブ・バイオメディカル・マテリアルズ・リサーチ(J Biomed Mater Res)４２（３）：４１７−２４
ガートン(Girton), T. S.他（２０００年）「糖化を用いて製造された培地等価物の硬化と強化のメカニズム(Mechanisms of stiffening and strengthening in media-equivalents fabricated using glycation)」ジャーナル・オブ・バイオメカニカル・エンジニアリング(J Biomech Eng)１２２（３）：２１６−２３
ガートン(Girton), T. S.他（１９９９年）「糖化を利用した組織再生用組織等価物の硬化と強化(Exploiting glycation to stiffen and strengthen tissue equivalents for tissue engineering)」ジャーナル・オブ・バイオメディカル・マテリアルズ・リサーチ(J Biomed Mater Res) ４６（１）：８７−９２
ヘルストラップ(Hoerstrup), S. P.他（２０００年）「体外で成長した機能的生三葉心臓弁(Functional living trileaflet heart valves grown in vitro) [In Process Citation]」サーキュレーション(Circulation)１０２（１９Suppl３）：１１１４４−９
ホフマン(Hoffman), R.およびJ. ブラント(Brandt)（１９９５年）「液体培地内でのヒト造血前駆細胞の膨張(Expansion of human hematopoietic progenitor cells in a liquid medium)」 米国特許第５，４０９，８２５号
ハッベル(Hubbell), J. A. （１９９５年）「組織再生の生体材料(Biomaterials in tissue engineering)」バイオテクノロジー（ネイチャーパブリッシングカンパニー）(Biotechnology (N Y))１３（６）：５６５−７６
ハッベル(Hubbell), J. A. （１９９９年）「生物活性生体材料(Bioactive biomaterials)」カレント・オピニオン・イン・バイオテクノロジー(Curr Opin Biotechnol)１０（２）：１２３−９
ハッベル(Hubbell), J. A. 他（１９９７年）「所望の細胞接着効果を有する表面(Surfaces having desired cell adhesive effects)」欧州特許第ＥＰ４９４２１６Ｂ１号
ハッベル(Hubbell), J. A. 他（１９９１年）「新しい受容体による移植血管内組織再生用の内皮細胞選択性材料(Endothelial cell-selective materials for tissue engineering in the vascular graft via new receptor)」バイオテクノロジー（ネイチャーパブリッシングカンパニー）(Biotechnology (N Y)) ９（６）：５６８−７２
ハッベル(Hubbell), J. A. 他（１９９２年）「移植血管の組織再生における表面移植型細胞結合ペプチド(Surface-grafted cell-binding peptides in tissue engineering of the vascular graft)」アナルズ・オブ・ザ・ニューヨーク・アカデミー・オブ・サイエンシーズ(Ann N Y Acad Sci)６６５：２５３−８
イトウ(Ito), Y.他（１９９８年）「組織再生のための人工ジャクスタクリン刺激(Artificial juxtacrine stimulation for tissue engineering)」ジャーナル・オブ・バイオマテリアルズ・サイエンス、ポリマー・エディション(J Biomater Sci Polym Ed)９（８）：８７９−９０
ジョンソン(Jonsson), J. I.他（１９９７年）「マウス幹細胞および前駆細胞の体外膨張時の造血成長因子の濃度依存効果(Concentration-dependent effects of hematopoietic growth factors during in vitro expansion of mouse stem cells and progenitor cells)」グロース・ファクターズ(Growth Factors)１４（１）：５９−６６
キルバーン(Kilburn) , D. G.他（１９９９年）「成長因子−多糖結合融合タンパク質を用いて細胞増殖を調節する組成および方法(Compositions and methods for modulating cell proliferation using growth factor-polysaccharide binding fusion proteins)」米国特許第５，８７４，３０８号
リュールー(L’Heureux), N.他（１９９８年）「完全に生物組織が再生されたヒトの血管(A completely biological tissue-engineered human blood vessel)」ジ・エフエーエスイービー・ジャーナル(FASEB J)１２（１）：４７−５６
リー(Li), R. K.他（２０００年）「生体工学的に再生された移植心臓の構造(Construction of a bioengineered cardiac graft)」ザ・ジャーナル・オブ・ソラシック・アンド・カージオヴァスキュラー・サージェリー(J Thorac Cardiovasc Surg)１１９（２）：３６８−７５
ロング(Long) , M. W.他（１９９２年）「ヒト造血幹細胞のサイトカインおよびマトリックス分子への接着(Human hematopoietic stem cell adherence to cytokines and matrix molecules)」ザ・ジャーナル・オブ・クリニカル・インベスティゲーション(J Clin Invest)９０（１）：２５１−５
マ(Ma), P. X.およびR. ランガー(Langer)（１９９５年）「組織再生用繊維不織布ポリ（グリコール酸）足場の分解、構造および特性(Degradation, structure and properties of fibrous nonwoven poly(glycolic acid) scaffolds for tissue engineering)」ポリマーズ・イン・メディシン・アンド・ファーマシー(Polymers in Medicine and pharmacy)、ミコス(Mikos) A. G. 編、ペンシルヴァニア州ピッツバーグ、MRS社：９９−１０４
マ(Ma), P. X.およびR. ランガー(Langer)（１９９８年）「細胞移植および組織再生用生物分解性ポリマー発泡体の製造(Fabrication of biodegradable polymer foams for cell transplantation and tissue engineering)」ティッシュ・エンジニアリング・メソッズ・アンド・プロトコルズ(Tissue Engineering Methods and Protocols)、M. ヤーマッシュ(Yarmush)およびJ. モーガン(Morgan)編、ニュージャージー州トトワ、ヒューマナ・プレス(Humana Press)：４７−５６
マ(Ma), T.他（１９９９年）「三次元繊維マトリックスでのヒト胎盤栄養膜細胞の組織再生：細胞増殖および細胞機能に対する空間的効果(Tissue engineering human placenta trophoblast cells in 3-D fibrous matrix: spatial effects on cell proliferation and function)」バイオテクノロジー・プログレス(Biotechnol Prog)１５（４）：７１５−２４
マ(Ma), T.他（１９９９年）「繊維ベースの生体反応装置でのヒト栄養膜の培養による体外ヒト胎盤モデルの開発(Development of an in vitro human placenta model by the cultivation of human trophoblasts in a fiber-based bioreactor system)」ティッシュ・エンジニアリング(Tissue Eng)５（２）：９１−１０２
マオ(Mao), H. Q.他（１９９９年）「生物分解性ポリマー類：ポリ（ホスホエステル）類(Biodegradable polymers: poly(phosphoester)s)」エンサイクロペディア・オブ・コントロールド・ドラッグ・デリバリー(Encyclopedia of Controlled Drug Delivery)、E. マチオビッツ(Mathiowitz)、ニューヨーク、ジョーンズ・ウィリー・アンド・サンズ・インコーポレーテッド(Johns Wiley & Sons, Inc.)：４５−６０
マッシア(Massia), S. P. およびJ. A. ハッベル(Hubbell)（１９９２年）「プラズマフィブロネクチンのIIICS領域のペプチドREDVによって促進される血管内皮細胞の接着と伸展はインテグリンα４β１が仲介する(Vascular endothelial cell adhesion and spreading promoted by the pepetide REDV of the IIICS region of plasma fibronectin is mediated by integrin α4β1)」ザ・ジャーナル・オブ・バイオロジカル・ケミストリー(J Biol Chem)２６７（２０）：１４０１９−２６
マツダ(Matsuda), T. およびH. ミワ(Miwa)（１９９５年）「動脈壁の階層構造を生物学的に模倣するハイブリッド血管モデル：動脈循環の下での新内膜安定および新動脈再生過程(A hybrid vascular model biomimicking the hierarchic structure of arterial wall: neointimal stability and neoarterial regeneration process under arterial circulation)」ザ・ジャーナル・オブ・ソラシック・アンド・カージオヴァスキュラー・サージェリー(J Thorac Cardiovasc Surg) １１０（４Pt１）：９８８−９７
メリャード−ダマス(Mellado-Damas), N. 他（１９９９年）「CD34陽性造血前駆体の培養条件最適化による生体外膨張および成熟(Ex-vivo expansion and maturation of CD34-positive hematopoietic progenitors optimization of culture conditions)」ルーキミア・リサーチ(Leuk Res)２３（１１）：１０３５−４０
ミコス(Mikos), A. G. 他（１９９３年）「細胞付着および細胞移植用ポリ（グリコール酸）結合繊維構造の作成(Preparation of poly(glycolic acid) bonded fiber structures for cell attachment and transplantation)」ジャーナル・オブ・バイオメディカル・マテリアルズ・リサーチ(J Biomed Mater Res) ２７（２）：１８３−９
ムーニー(Mooney), D. J. 他（１９９６年）「組織再生用の安定化したポリグリコール酸繊維ベースのチューブ(Stabilized polyglycolic acid fibre-based tubes for tissue engineering)」バイオマテリアルズ(Biomaterials)１７（２）：１１５−２４
ノートン(Naughton), B. A. 他（１９９０年）「造血細胞成長用三次元培養系(A three-dimensional culture system for the growth of hematopoietic cells)」プログレス・イン・クリニカル・アンド・バイオロジカル・リサーチ(Prog Clin Biol Res)３３３：４３５−４５
ノートン(Naughton), B. A. およびG. K. ノートン(Naughton)（１９８９年）「ナイロン網テンプレート上での造血。比較的長期の骨髄培養と間質支持細胞の影響(Hematopoiesis on nylon mesh templates. Comprehensive long-term bone marrow culture and the influence of stromal support cells)」アナルズ・オブ・ザ・ニューヨーク・アカデミー・オブ・サイエンシーズ(Ann N Y Acad Sci) ５５４：１２５−４０
ノートン(Naughton), G. K.およびB. A. ノートン(Naughton)（１９９２年）「三次元細胞および組織培養装置(Three-dimensional cell and tissue culture apparatus)」 米国特許第５，１６０，４９０号
ノイマン(Naumann), A. 他（１９９８年）「鼻科学用自己軟骨移植片の組織再生(Tissue engineering of autologous cartilage transplants for rhinology)」アメリカン・ジャーナル・オブ・リノロジー(Am J Rhinol)１２（１）：５９−６３
ニクラソン(Niklason), L. E. 他（１９９９年）「体外で増殖された機能動脈(Functional arteries grown in vitro)」サイエンス(Science)２８４（５４１３）：４８９−９３
ニクラソン(Niklason), L. E.およびR. S. ランガー(Langer)（１９９７年）「血管および他の組織の組織再生の進歩(Advances in tissue engineering of blood vessels and other tissues)」トランスプラント・イムノロジー(Transplant Immunology)５（４）：３０３−３０６
オーバーペニング(Oberpenning), F. 他（１９９９年）「組織再生による機能的哺乳類膀胱の新たな再形成(De novo reconstitution of a functional mammalian urinary bladder by tissue engineering)」ネイチャー・バイオテクノロジー(Nat Biotechnol)１７（２）：１４９−５５
ペッツァー(Petzer), A. L. 他（１９９６年）「始原ヒト造血細胞（長期培養開始細胞）の体外自己再生およびその既知培地での膨張(Self-renewal of primitive human hematopoietic cells (long-term-culture-initiating cells) in vitro and their expansion in defined medium)」プロシーディングス・オブ・ザ・ナショナル・アカデミー・オブ・サイエンシーズ・オブ・ザ・ユナイテッド・ステイツ・オブ・アメリカ(Proc Natl Acad Sci USA)９３（４）：１４７０−４
ペッツァー(Petzer), A. L. 他（１９９６年）「始原（CD34+CD38-）ヒト造血細胞に対する差動サイトカイン効果：Flt-3リガンドおよびトロンボポエチンに対する新規の応答(Differential cytokine effects on primitive (CD34+CD38-) human hematopoietic cells: novel responses to Flt3-ligand and thrombopoietin)」ザ・ジャーナル・オブ・エクスペリメンタル・メディシン(J Exp Med)１８３（６）：２５５１−８
ピアチベッロ(Piacibello), W. 他（１９９７年）「臍帯血由来のヒト始原造血幹細胞の大幅な増殖と自己再生(Extensive amplification and self-renewal of human primitive hematopoietic stem cells from cord blood)」ブラッド(Blood)８９（８）：２６４４−５３
プレトゥーラ(Pretula), J. 他（１９９７年）「Ｈ−ホスホン酸ジフェニルとジオール類との重縮合によるポリ（Ｈ−ホスホン酸アルキレン）およびその誘導物の調製とそれに続く形質転換(Preparation of poly(alkylene H-phosphonate)s and their derivatives by polycondensation of diphenyl H-phosphonate with diols and subsequent transformations)」マクロモレキュールズ(Macromolecules)３０（２６）：８１７２−８１７６
レックライン(Roecklein), B. A. およびB. トロク−シュトルブ(Torok-Storb)（１９９５年）「ヒト乳頭腫ウィルスE6/E7遺伝子を用いた形質導入によって不死化された機能的に明確なヒト骨髄間質細胞系(Functionally distinct human marrow stromal cell lines immortalized by transduction with the human papilloma virus E6/E7 genes)」ブラッド(Blood)８５（４）：９９７−１００５
ローゼンツワイグ(Rosenzweig), M. 他（１９９７年）「新規の三次元培養系を用いた始原造血前駆細胞の維持とレトロウィルス形質導入の向上(Enhanced maintenance and retroviral transduction of primitive hematopoietic progenitor cells using a novel three-dimensional culture system)」ジーン・セラピー(Gene Ther)４（９）：９２８−３６
サクセナ(Saxena), A. K. 他（１９９９年）「分離された筋芽細胞を用いた合成生物分解性ポリマー上での骨格筋組織再生：予備調査(Skeletal muscle tissue engineering using isolated myoblasts on synthetic biodegradable polymers: preliminary studies)」ティッシュ・エンジニアリング(Tissue Eng)５（６）：５２５−３２
シノカ(Shinoka), T. 他（１９９８年）「組織再生による生存可能肺動脈自家移植片の形成(Creation of viable pulmonary artery autografts through tissue engineering)」ザ・ジャーナル・オブ・ソラシック・アンド・カージオヴァスキュラー・サージェリー(J Thorac Cardiovasc Surg) １１５（３）：５３６−４５
シュム−ティム(Shum-Tim), D. 他（１９９９年）「新規な生物分解性ポリマーを用いた
自己大動脈の組織再生(Tissue engineering of autologous aorta using a new biodegradable polymer)」アナルズ・オブ・ソラシック・サージェリー(Annals of Thoracic Surgery)６８（６）：２２９８−３０４
スリバン(Sullivan), S. J. およびK. G. M. ブロックバンク(Brockbank)（２０００年）「小径移植血管(Small-diameter vascular grafts)」プリンシプルズ・オブ・ティッシュ・エンジニアリング(Principles of Tissue Engineering)、R. P. ランツァ(Lanza), R. ランガー(Langer)およびJ. ヴァカンティ(Vacanti)編、カリフォルニア州サンディエゴ、アカデミック・プレス(Academic Press)：４４７−４５４
トムソン(Thomson), R. C. 他（２０００年）「ポリマー足場加工(Polymer scaffold processing)」プリンシプルズ・オブ・ティッシュ・エンジニアリング(Principles of Tissue Engineering)、R. P. ランツァ(Lanza), R. ランガー(Langer)およびJ. ヴァカンティ(Vacanti)編、カリフォルニア州サンディエゴ、アカデミック・プレス(Academic Press)：２５１−２６２
ターナー(Turner), M. L. 他（１９９８年）「ヒト造血細胞系の細胞外マトリックス成分、骨髄間質培養物および内皮培養物への比較接着(Comparative adhesion of human haemopoietic cell lines to extracellular matrix components, bone marrow stromal and endothelial cultures)」ブリティッシュ・ジャーナル・オブ・ヘマトロジー(Br J Haematol)１００（１）：１１２−２２
ウエダ(Ueda), T. 他（２０００年）「幹細胞因子、Flk-2/Flt-3リガンド、トロンボポエチン、IL-6および可溶性IL-6受容体によるヒトNOD/SCID 再増殖細胞の膨張(Expansion of human NOD/SCID-repopulating cells by stem cell factor, Flk2/Flt3 ligand, thrombopoietin, IL-6, and soluble IL-6 receptor)」ザ・ジャーナル・オブ・クリニカル・インベスティゲーション(J Clin Invest)１０５（７）：１０１３−２１
フォン・カッレ(von Kalle), C.他（１９９８年）「造血幹細胞膨張の新たな開発(New developments in hematopoietic stem cell expansion)」カレント・オピニオン・イン・ヘマトロジー(Curr Opin Hematol)５（１）：７９−８６
ワン(Wang), G. 他（１９９２年）「ハイブリドーマ細胞培養用の改質セリジェン充填層生体反応器(Modified CelliGen-packed bed bioreactors for hybridoma cell cultures)」シトテクノロジー(Cytotechnology)９（１−３）：４１−９
ワインバーグ(Weinberg), C. B. およびE. ベル(Bell)（１９８６年）「コラーゲンから構築された血管モデルと培養された血管細胞(A blood vessel model constructed from collagen and cultured vascular cells)」サイエンス(Science)２３１（４７３６）：３９７−４００
ヴィンターマンテル(Wintermantel), E. 他（１９９６年）「超構造を用いた組織再生用足場(Tissue engineering scaffolds using superstructures)」バイオマテリアルズ(Biomaterials)１７（２）：８３−９１
ヤギ(Yagi), M. 他（１９９９年）「トロンボポエチンを仲介とする造血幹細胞の生体外膨張の維持(Sustained ex vivo expansion of hematopoietic stem cells mediated by thrombopoietin)」プロシーディングス・オブ・ザ・ナショナル・アカデミー・オブ・サイエンシーズ・オブ・ザ・ユナイテッド・ステイツ・オブ・アメリカ(Proc Natl Acad Sci USA) ９６（１４）：８１２６−３１
ザンドストラ(Zandstra), P. W. 他（１９９７年）「始原ヒト造血細胞自己再生のサイトカイン操作(Cytokine manipulation of primitive human hematopoietic cell self-renewal)」プロシーディングス・オブ・ザ・ナショナル・アカデミー・オブ・サイエンシーズ・オブ・ザ・ユナイテッド・ステイツ・オブ・アメリカ(Proc Natl Acad Sci USA) ９４（９）：４６９８−７０３
ツィーグラー(Ziegler), T. 他（１９９５年）「血管生物学上の流動作用の調査に使用する内皮細胞−平滑筋細胞同時培養モデル(An endothelial cell-smooth muscle cell co-culture model for use in the investigation of flow effects on vascular biology)」アナルズ・オブ・バイオメディカル・エンジニアリング(Ann Biomed Eng)２３（３）：２１６−２５
ツンド(Zund), G. 他（１９９８年）「組織再生：心臓血管手術の新しい手法：ヒト線維芽細胞およびその後のヒト内皮細胞の吸収可能な網への接種(Tissue engineering: a new approach in cardiovascular surgery: Seeding of human fibroblasts followed by human endothelial cells on resorbable mesh)」ヨーロピアン・ジャーナル・オブ・カージオソラシック・サージェリー(Eur J Cardiothorac Surg)１３（２）：１６０−４
【００７１】
（別表）
１．略語
−幹細胞膨張−
ＣＢＤ：      セルロース結合ドメイン
Ｃｅｘ：      キシラナーゼCex
ＣＳＦ：      コロニー刺激因子
ＤＣ：        樹状細胞
Ｅｐｏ：      エリスロポエチン
ＦＬ：        Flt-3/Flk-2リガンド
Ｇ−ＣＳＦ：顆粒球コロニー刺激因子
ＧＭ−ＣＳＧ：顆粒球−マクロファージコロニー刺激因子
ＨＧＦ：      造血成長因子
ＨＰＣ：      造血前駆細胞
ＨＳＣ：      造血幹細胞
ＩＬ：        インターロイキン
ＬＴＢＭＣ−ＩＣ：長期骨髄培養開始細胞
ＬＴＣ−ＩＣ：長期培養開始細胞
RGD： Arg-Gly-Asp
RGDS：        Arg-Gly-Asp-Ser
ＳＣＦ：      幹細胞因子
ＳＣＩＤ：    重症複合型免疫不全
sIL-6R：      可溶性ＩＬ−６受容体
ＴＰＯ：      トロンボポエチン
−移植血管組織再生−
ＥＣＭ：      細胞外マトリックス
GGIYGSRY：Gly-Gly-Ile-Tyr-Gly-Ser-Arg-Tyr
GREDVY：      Gly-Arg-Glu-Asp-Val-Tyr
GRGDY：       Gly-Arg-Gly-Asp-Tyr
REDV：        Arg-Glu-Asp-Val
ＰＥＧ：      ポリエチレングリコール
ＰＥＴ：      ポリ（エチレンテレフタレート）
ＰＧＡ：      ポリグリコール酸
ＰＬＡ：      ポリ乳酸
ＰＬＧＡ：    ポリ（乳酸−co−グリコリド）
ＰＰＥ：      ポリホスホエステル
ＳＭＣ：      平滑筋細胞
ＴＧＦ：      形質転換成長因子
【００７２】
２．関連特許
欧州特許第４９４２１６Ｂ１号：「所望の細胞接着効果を有する表面(Surface Having Desirable Cell Adhesive Effects)」 発明者：ジェフリー・エー・ハッベル(Jeffrey A. Hubbell), スティーブン・ピー・マッシア(Stephen P. Massia), ニール・ピー・デサイ(Neil P. Desai)、譲受人：ボード・オブ・リージェンツ・ザ・ユニバーシティ・オブ・テキサス・システム(Board of Regents The University of Texas System)、（交付日／出願日：１９９７年５月１４日／１９９０年９月２７日）
米国特許第５，７７０，１９３号：「細胞を接着させて生体内で血管新生化組織を産生する三次元繊維足場の作成(Preparation of three-dimensional fibrous scaffold for attaching cells to produce vascularized tissue in vivo)」発明者：ジョセフ・ピー・ヴァカンティ(Joseph P. Vacanti), ロバート・エス・ランガー(Robert S. Langer)、譲受人：マサチューセッツ・インスティチュート・オブ・テクノロジー・チルドレンズ・メディカル・センター(Massachusetts Institute of Technology Children’s Medical Center)、（交付日／出願日：１９９８年６月２３日／１９９４年２月２８日）
米国特許第５，７７０，４１７号：「生体内で血管新生化組織を産生する、接着された細胞を含んだ三次元繊維足場 (Three-dimensional fibrous scaffold containing attached cells for producing vascularized tissues in vivo)」 発明者：ジョセフ・ピー・ヴァカンティ(Joseph P. Vacanti), ロバート・エス・ランガー(Robert S. Langer)、譲受人：マサチューセッツ・インスティチュート・オブ・テクノロジー・チルドレンズ・メディカル・センター(Massachusetts Institute of Technology Children’s Medical Center)、（交付日／出願日：１９９８年６月２３日／１９９４年２月２８日）
米国特許第５，８７４，３０８号（１９９０年）：「成長因子−多糖結合融合タンパク質を用いて細胞増殖を調節する組成および方法(Compositions and methods for modulating cell proliferation using growth factor-polysaccharide binding fusion proteins)」発明者：キルバーン(Kilburn) DG, ハンフリーズ(Humphries) KR, ドヘニー(Doheny) JG, ジャーヴィス(Jervis) E およびアリモンティ(Alimonti) J（譲受人：ユニバーシティ・オブ・ブリティッシュコロンビア(University of British Columbia)）
米国特許第５，７２８，５８１号（１９９８年）：「造血幹細胞を膨張させる方法、そこで使用される試薬および生体反応器(Method of expanding hematopoietic stem cells, reagents and bioreactors for use therein)」発明者：シュワルツ(Schwartz) RM, タッカー(Tucker) SN, チャーリー(Chary) SR およびクオ(Kuo) SC（譲受人：システミックス・インコーポレーテッド(Systemix, Inc.)、カリフォルニア州パロアルト）
米国特許第５，９４８，４２６号（１９９９年）：「造血膨張を誘導する方法および物(Method and article to induce hematopoietic expansion)」発明者：ジェフリーズ(Jefferies) SR
米国特許第６，０６０，０５２号（２０００年）：「Mplリガンドと始原ヒト造血幹細胞を使用する方法(Methods for use of Mpl ligands with primitive human hematopoietic stem cells)」、発明者：マーレー(Murray) LJ, ヤング(Young) JC（譲受人：システミックス・インコーポレーテッド(Systemix, Inc.)、カリフォルニア州パロアルト）
米国特許第５，９１２，１７７号（１９９９年）：「幹細胞固定化(Stem cell immobilization)」発明者：ターナー(Turner) ML、 マーフィー(Murphy) WG（譲受人：コモン・サービシーズ・エージェンシー(Common Services Agency)、英国エジンバラ）
米国特許第５，１６０，４９０号（１９９２年）：「三次元細胞および組織培養装置 (Three-dimensional cell and tissue culture apparatus)」発明者：ノートン(Naughton), G. K.およびノートン(Naughton), B. A.（譲受人：マロー−テック・インコーポレーテッド(Marrow-Tech Incorporated)、カリフォルニア州ラ・ホーヤ）
米国特許第５，４０９，８２５号（１９９５年）：「液体培地内でのヒト造血前駆細胞の膨張(Expansion of human hematopoietic progenitor cells in a liquid medium)」発明者：ホフマン(Hoffman), R.およびブラント(Brandt), J.
【図面の簡単な説明】
【００７３】
【図１】生体機能繊維の概略描写。
【図２】移植血管組織再生用の繊維足場の概略描写。
【図３】肝細胞培養用の、ラクトースを有するＰＥＴ繊維の表面改質。
【図４】未改質のＰＥＴ繊維上で培養された肝細胞と比較した、改質ＰＥＴ繊維上で培養された肝細胞のＳＥＭ画像。
【図５】改質ＰＥＴ繊維上で１０日間培養された肝細胞内のチトクロームP450活性に関するエトキシレゾルフォンＯ−デアルキラーゼ（ＥＲＯＤ）検定。未改質ＰＥＴ繊維上で培養された肝細胞はコントロールとなる。
【図６】ポリ（テレフタレート−co−ホスホルアミダート）の合成模式図。
【図７】ポリ（ブチレンテレフタレート−co−ブチレンホスホルアミダート）の合成模式図。
【図１】
2004529740.tif 000008
【図２】
2004529740.tif 000009
【図３】
2004529740.tif 000010
【図４】
2004529740.tif 000011
【図５】
2004529740.tif 000012
【図６】
2004529740.tif 000013
【図７】
2004529740.tif 000014
【国際公開パンフレット】
2004529740.tif 000015
2004529740.tif 000016
2004529740.tif 000017
2004529740.tif 000018
2004529740.tif 000019
2004529740.tif 000020
2004529740.tif 000021
2004529740.tif 000022
2004529740.tif 000023
2004529740.tif 000024
2004529740.tif 000025
2004529740.tif 000026
2004529740.tif 000027
2004529740.tif 000028
2004529740.tif 000029
2004529740.tif 000030
2004529740.tif 000031
2004529740.tif 000032
2004529740.tif 000033
2004529740.tif 000034
2004529740.tif 000035
2004529740.tif 000036
2004529740.tif 000037
2004529740.tif 000038
2004529740.tif 000039
2004529740.tif 000040
2004529740.tif 000041
2004529740.tif 000042
2004529740.tif 000043
2004529740.tif 000044
2004529740.tif 000045
2004529740.tif 000046
2004529740.tif 000047
【手続補正書】
【提出日】平成15年10月14日(2003.10.14)
【手続補正１】
【補正対象書類名】特許請求の範囲
【補正対象項目名】全文
【補正方法】変更
【補正の内容】
【特許請求の範囲】
【請求項１】
生体機能ポリマー繊維を有する網であって、
特定の生体機能ポリマー繊維の部分集合体複数からなる生体機能ポリマー繊維集合体を備え、
上記複数の特定の生体機能ポリマー繊維の部分集合体を構成する繊維は、上記生体機能繊維の部分集合体の他の構成要素には結合されていない生体活性分子を少なくとも結合させていることによって互いに異なっており、
上記複数の生体機能ポリマー繊維の部分集合体は、少なくとも二次元構造となるよう織り合わせまたは編み合わせがなされている網。
【請求項２】
上記生体機能ポリマー繊維集合体は、Ｒがアルキレン、Ｌがアルキル、アリールおよび生体活性分子からなる群から選択され、ｎが５ないし５００とするとき、以下の一般構造
【化１】
2004529740.tif 000048
を有する重合されたポリ（テレフタレート−co−ホスホルアミダート）からなる請求項１記載の網。
【請求項３】
上記生体活性分子は、上記生体機能ポリマー繊維に共有結合によって結合されている請求項１記載の網。
【請求項４】
上記生体活性分子と生体機能ポリマー繊維は、スペーサによって分離されている請求項１記載の網。
【請求項５】
上記スペーサは、長さが約２ないし５００オングストロームである請求項４記載の網。
【請求項６】
上記生体活性分子は、受容体、リガンド、成長因子、生存因子、増殖因子、接着分子、分化因子、走化因子、および骨髄微小環境に存在してシグナル伝達または遺伝子発現を調節する分子のうちの少なくとも１つである請求項１記載の網。
【請求項７】
上記生体活性分子は、ＳＣＦ、Flt-3リガンド、ＴＰＯ、Ｇ−ＣＳＦ、ＧＭ−ＣＳＦ、IL-3、IL-6、Epo、コラーゲンおよびフィブロネクチンのうちの少なくとも１つである請求項１記載の網。
【請求項８】
上記生体機能ポリマー繊維は、二次元または三次元構造を有する生体機能足場となるよう利用されている請求項１記載の網。
【請求項９】
上記網は、不規則構造、編込み構造、織込み構造または組紐状構造のうちの少なくとも１つである請求項１記載の網。
【請求項１０】
上記生体機能ポリマー繊維集合体は、Ｒがアルキレン、Ｌがアルキル、アリールおよび生体活性分子からなる群から選択され、ｎが５ないし５００とするとき、以下の一般構造
【化１】
2004529740.tif 000049
を有する一連の重合されたポリ（テレフタレート−co−ホスホルアミダート）を有する少なくとも１本の生体機能ポリマー繊維からなる請求項１記載の網。
【請求項１１】
上記複数の特定の生体機能ポリマー繊維の部分集合体は、以下の一般構造
【化１】
2004529740.tif 000050
を有する一連の重合されたポリ（テレフタレート−co−ホスホルアミダート）からなり、少なくとも２つの上記特定の生体機能ポリマー繊維の部分集合体が上記Ｒ群、Ｌ群およびｎ群のうちの少なくとも１つにおいて互いに異なる請求項１記載の網。
【請求項１２】
上記生体活性分子は、受容体、リガンド、成長因子、生存因子、増殖因子、接着分子、分化因子、走化因子、および骨髄微小環境に存在してシグナル伝達または遺伝子発現を調節する分子からなる群から選択される請求項１１記載の網。
【国際調査報告】
2004529740.tif 000051
2004529740.tif 000052
2004529740.tif 000053
2004529740.tif 000054